(57)【要約】  本発明は、最新の創傷治療に使用される、ポリアクリレート粒子の粒子混合物を含む傷当て材に関する。本発明は、特に、傷内でのプロテアーゼ抑制のための粒子成分と水性液の吸収および排出のための粒子成分とを含む、ポリアクリレート粒子からの粒子混合物を含む傷当て材に関する。【特許請求の範囲】
【請求項１】
様々なサイズのポリアクリレート粒子（１５、１６、２５、２６、４５、４６）を含む粒子混合物および前記粒子混合物用の担体材（１７、２７、４７）を含む、傷内プロテアーゼの抑制および／またはハイドロ活性による創傷治療のための傷当て材（１０、２０、４０）であって、前記粒子混合物が
ａ）傷内プロテアーゼ抑制剤としての粒径ｘ≦３００μｍの粒子（１６、２６、４６）、５〜１００重量％、および
ｂ）水溶液の吸収および／または排出剤としての粒径ｘ＞３００μｍの粒子（１５、２５、４６）、０〜９５重量％
を含み、かつ、
前記傷当て材が担体材の総重量に対して少なくとも１０重量％のポリアクリレート粒子（１５、１６、２５、２６、４５、４６）を有する、傷当て材。
【請求項２】
前記粒子混合物が
ａ）傷内プロテアーゼ抑制剤としての、粒径ｘが４５＜ｘ≦３００μｍである粒子（１６、２６、４６）、５〜１００重量％、および
ｂ）水溶液の吸収および／または排出剤としての、粒径ｘが３００＜ｘ≦１５００μｍである粒子（１５、２５、４６）、０〜９５重量％
を含む、請求項１に記載の傷当て材（１０、２０、４０）。
【請求項３】
前記粒子混合物が
ａ）傷内プロテアーゼ抑制剤としての、粒径ｘが１５０＜ｘ≦３００μｍである粒子、２０〜９８重量％、および
ｂ）水溶液の吸収および／または排出剤としての、粒径ｘが６００＜ｘ≦８５０μｍである粒子、２〜８０重量％
を含む、前記請求項の少なくとも一項に記載の傷当て材（１０、２０、４０）。
【請求項４】
前記粒子混合物が
ａ）傷内プロテアーゼ抑制剤としての粒径ｘ≦３００μｍの粒子、５０〜１００重量％、および
ｂ）水溶液の吸収および／または排出剤としての粒径ｘ＞３００μｍの粒子、０〜５０重量％
を含む、前記請求項の少なくとも一項に記載の傷当て材（１０、２０、４０）。
【請求項５】
前記粒子混合物が
ａ）傷内プロテアーゼ抑制剤としての粒径ｘ≦３００μｍの粒子、５〜５０重量％、および
ｂ）水溶液の吸収および／または排出剤としての粒径ｘ＞３００μｍの粒子、５０〜９５重量％
を含む、前記請求項の少なくとも一項に記載の傷当て材（１０、２０、４０）。
【請求項６】
前記ポリアクリレート粒子（１５、１６、２５、２６、４５、４６）が、前記ポリアクリレート粒子の総重量に比較して最大で１０重量％の水を含む、前記請求項の少なくとも一項に記載の傷当て材（１０、２０、４０）。
【請求項７】
前記ポリアクリレート粒子（１５、１６、２５、２６、４５、４６）が、架橋結合および／または交叉結合および／または表面架橋結合したポリアクリレートを含む、前記請求項の少なくとも一項に記載の傷当て材（１０、２０、４０）。
【請求項８】
多層傷当て材であることを特徴とする、前記請求項の少なくとも一項に記載の傷当て材（１０、２０、４０）。
【請求項９】
さらに、前記粒子混合物と前記粒子混合物用担体材（４７）とを取り囲むための被覆部（４９）、または前記粒子混合物と前記担体材（１７、２７）とを傷から離すための創傷接触層（１１、２１）を有する、前記請求項の少なくとも一項に記載の傷当て材（４０）。
【請求項１０】
前記粒子用担体材（１７、２７、４７）が、第１繊維として合成ポリマーおよび／または天然ポリマーから構成されるステープルファイバを含む繊維素材である、前記請求項の少なくとも一項に記載の傷当て材（１０、２０、４０）。
【請求項１１】
粒子含有第１層Ａ（２３）および少なくとも１つの粒子含有第２層Ｂ（２４）を有し、前記第１層Ａ（２３）が前記粒子混合物の粒子ａ）（２６）を、前記第２層Ｂ（２４）が前記粒子混合物の粒子ｂ）（２５）を含む、前記請求項の少なくとも一項に記載の傷当て材（２０）。
【請求項１２】
前記被覆部（４９）が不織布、編物、メリヤス地または織物である、前記請求項の少なくとも一項に記載の傷当て材（１０、２０、４０）。
【請求項１３】
前記のほか、さらに、粒子を含まない傷接触層（１１、２１）を有している、前記請求項の少なくとも一項に記載の傷当て材（１０、２０）。
【請求項１４】
サイズの異なる下記ポリアクリレート粒子、すなわち、
ａ）粒径ｘ≦３００μｍの粒子、２０〜１００重量％、および
ｂ）粒径ｘ＞３００μｍの粒子、０〜８０重量％
を含む粒子混合物の傷内プロテアーゼ抑制のための使用。
【請求項１５】
前記粒子混合物が、
ａ）粒径ｘが４５≦ｘ≦３００μｍである粒子、２０〜９８重量％、および
ｂ）粒径ｘ＞３００μｍである粒子、２〜８０重量％
を含んでいることを特徴とする、請求項１４に記載の粒子混合物の使用。
【発明の詳細な説明】
【技術分野】
【０００１】
本発明は、最新の創傷治療に使用される、ポリアクリレート粒子の粒子混合物を含む傷当て材（Ｗｕｎｄａｕｆｌａｇｅ）に関する。
【背景技術】
【０００２】
創傷の治癒は、皮膚が持つ、上皮、結合組織および支持組織を再生させる能力に依拠している。これは、治癒過程を段階的に押し進める細胞間の相互過干渉活性による複合現象と言われている。文献には、創傷の種類を問わずに、３つに大別した創傷治癒期について記述されている。それに当るのが、止血および創傷清浄化に到る炎症期および滲出期（第１期、清浄期）、肉芽組織の形成に到る増殖期（第２期、肉芽形成期）および上皮および瘢痕の形成に到る分化期（第３期、上皮形成期）である。
【０００３】
個々の創傷治癒期における治癒支援について、文献には多数の提案が記述されている。その中では、特にポリアクリレート粒子を含む傷当て材もかなり以前から、専門分野の多数の論文および特許明細書の対象になっている。例えば米国特許第５，９７７，４２８Ａ号には、多孔質外被の内部に乾燥した吸収性ハイドロゲル粒子を含む吸収性の傷当て材について記述されている。このハイドロゲル粒子はポリアクリレートから構成することができ、顆粒または粉末として使用されるが、これは傷当て材を形成する繊維製または不織布製の袋の中に、場合によっては結合剤と混合されて入れられている。さらに、米国特許第７，２３０，１５４Ｂ２号には、シリコン製の接着性創傷接触層を持つフォーム傷当て材について記述されている。フォーム本体にはポリアクリレート粒子が投入されているが、その粒径は１００〜９００μｍであり得る。ヨーロッパ特許出願公開第１，６８８，１０９Ａ１号には、創傷部の栄養障害治療のための傷当て材について記述されている。ここでは、治療剤として二酸化炭素が使用される。傷当て材には、水相用として、特定の粒子分布を示すポリアクリレート粒子を含む被覆（Ｄｅｐｏｔ）が使用されており、その場合８５０〜３００μｍの粒径を持つ粒子成分は、粒子の総重量に対して、特に７０重量％超とされる。これらの文献に共通するのは、ポリアクリレート粒子が常に水性液の貯留媒質または吸収媒質として使用されていることである。
【先行技術文献】
【特許文献】
【０００４】
【特許文献１】米国特許第５，９７７，４２８号
【特許文献２】米国特許第７，２３０，１５４号
【特許文献３】ヨーロッパ特許出願公開第１，６８８，１０９Ａ１号
【発明の概要】
【発明が解決しようとする課題】
【０００５】
上記より、本発明の課題は創傷治療のための改良された手段を提供することである。それに加え、創傷に対して、異常な症状から自然の正常な治癒経過を辿り得るように作用する傷当て材を提供することも本発明の課題である。
【課題を解決するための手段】
【０００６】
この課題は請求項１に記載の傷当て材によって解決される。それによれば、本発明に基づく傷当て材は、傷内プロテアーゼの抑制のため、および／またはハイドロ活性による創傷治療のための粒子混合物のために粒子混合物および担体材を有している。なお、傷当て材は少なくとも１０重量％（対担体材総重量）のポリアクリレート粒子を含み、粒子混合物は次の成分を含んでいる。
ａ）傷内プロテアーゼ抑制剤としての粒径ｘ≦３００μｍの粒子、５〜１００重量％
ｂ）水溶液の吸収および／または排出剤としての粒径ｘ＞３００μｍの粒子、０〜９５重量％
【０００７】
その場合、特に好ましいとされるのは、本発明に基づく傷当て材がポリアクリレート粒子の粒子混合物を含み、その粒子混合物が次の成分を含んでいるというものである。
ａ）傷内プロテアーゼ抑制剤としての粒径ｘ≦３００μｍの粒子、５〜９８重量％
ｂ）水溶液の吸収および／または排出剤としての粒径ｘ＞３００μｍの粒子、２〜９５重量％
【０００８】
その中でも、さらに特別に好ましいとされるのは、本発明に基づく傷当て材がポリアクリレート粒子の粒子混合物を含み、その粒子混合物が次の成分を含んでいるというものである。
ａ）傷内プロテアーゼ抑制剤としての粒径ｘ≦３００μｍの粒子、２０〜８０重量％
ｂ）水溶液の吸収および／または排出剤としての粒径ｘ＞３００μｍの粒子、２０〜８０重量％
【０００９】
上記のように、本発明に基づく傷当て材は、特定の粒径を持つ、特定の量の第１粒子成分と、第１の粒径とは異なる第２の粒径を持つ第２の量の第２粒子成分と、から構成される、粒子混合物を含んでいる。その場合、ある大きさの範囲のポリアクリレート粒子は同じ大きさまたは異なった大きさの粒子成分から構成することができ、粒径はその範囲内にある。本発明の関係では、特に個々のサイズ領域ごとの粒子の量は−別途、示されなければ、常に粒子総量に対する重量％で表示する。
【００１０】
さらに、粒子混合物がポリアクリレート種の異なるポリアクリレート粒子を含むように、すなわち、粒子混合物が少なくとも２種類のポリアクリレート粒子を含むように設定することもできる。特に、第１サイズ領域ａ）のポリアクリレート粒子と第２サイズ領域ｂ）のポリアクリレート粒子とが異種になるように設定することもできる。それぞれのポリアクリレートは、例えば中和度、架橋結合度、湿潤剤および／またはコポリマーに関して相違し得る。しかし、最も簡単な例では、その構造は同じで、ただ表記された粒径だけが異なるポリアクリレート粒子も使用することができる。またそのほか、第１サイズ領域の粒子または第２サイズ領域の粒子が異なったポリアクリレート粒子から構成されるように、すなわち、例えば第１サイズ領域の粒子が、第１ポリアクリレート粒子および第１ポリアクリレート粒子とは異なる第２ポリアクリレート粒子を含むように設定することもできる。その場合、両種はそれぞれのサイズ領域内にあるポリアクリレート粒子を含んでいる。
【００１１】
なお、本発明との関連で言う粒子混合物とは、個々の構成部分（粒子）が互に隣接位置にあるか、部分的に混ざり合っているか、完全に混ざり合っているか、または互に離れた位置にあることが可能な混合物の意味である。いずれにしても、その場合、混合物は傷当て材の構成部分と見なすことができる。特に、個々のサイズ領域内の粒子は、同様に、互に隣接位置にあるか、部分的に混ざり合っているか、完全に混ざり合っているか、または互に離れた位置にあることができる。
【００１２】
本発明の関係では、粒径はＥＤＡＮＡ（欧州不織布工業会）規格４２０．２−０２に準じて測定する。その場合篩（直径２００ｍｍ）は規格表示に相応した孔サイズのものとする。そのほか、別な孔サイズ、例えば１２５μｍ、１６０μｍ、６３０μｍ、９００μｍおよび１５００μｍの孔サイズの篩も使用することができる。この場合基本になるのは、含湿量が粒子総重量の１０重量％未満の水分しか含まないポリアクリレート乾燥粒子であり、含湿量はＥＤＡＮＡ規格４５０．２−０２に従って測定する。
【発明の効果】
【００１３】
驚くべきことに、ポリアクリレート粒子は拡散メカニズムを通じてプロテアーゼを抑制するばかりか、それを直接的結合によって取り込み、それによって創傷滲出物または創傷から引き出す作用があることが分かった。特に、ポリアクリレート粒子は慢性創傷内のプロテアーゼの抑制に適していることが明らかになった。さらに、メタロプロテアーゼはポリアクリレート粒子に結合されるか、または取り込まれるので、このメタロプロテアーゼはポリアクリレート粒子と共に創傷液または創傷から除去し得ることも明らかになった。このように、ポリアクリレート粒子により慢性創傷内の過剰なメタロプロテアーゼを捕獲して、自然な治癒経過が辿れるようにすることができる。それには、驚くべきことに、粒径ｘが≦３００μｍであるポリアクリレート粒子が特によく適している。この大きさの粒子は、創傷内にあって創傷治癒の障害となるプロテアーゼ、特にメタロプロテアーゼの活性を極めて効果的に抑制する。この大きさの粒子は、より大きな粒子に比べ、メタロプロテアーゼには少なくとも４倍の親和性を有している。したがって、粒径ｘが≦３００μｍであるポリアクリレート粒子は慢性創傷の治療に非常によく適している。ポリアクリレート粒子を含有する慢性創傷治療のための普通の傷当て材は、粒径ｘが＞３００μｍであるポリアクリレート粒子を含んでいる。それは、このような粒子の殆どが創傷滲出物に対して良好な吸収能力、または水性液の貯留媒質としての機能を有しているからである。粒径ｘが≦３００μｍであるポリアクリレート粒子は創傷滲出物の吸収にはあまり適していないか、あるいは全く適していない。このような粒子は、粒径ｘが＞３００μｍである粒子に比べて水性液の吸収能力または保持能力が遥かに低いからである。したがって、特定の大きさの粒子から構成される粒子混合物の特定選択に基づく本傷当て材によれば、創傷内で創傷治癒を抑制するプロテアーゼを不活性化する上にハイドロ活性特性を示すこともできる創傷治療材の提供が可能である。
【図面の簡単な説明】
【００１４】
【図１】ポリアクリレート粒子を含む、本発明に基づく４種類の傷当て材の１つの横断面を示した図である。
【図２】ポリアクリレート粒子を含む、本発明に基づく４種類の傷当て材の１つの横断面を示した図である。
【図３】ポリアクリレート粒子を含む、本発明に基づく４種類の傷当て材の１つの横断面を示した図である。
【図４】ポリアクリレート粒子を含む、本発明に基づく４種類の傷当て材の１つの横断面を示した図である。
【図５】慢性創傷の滲出物に含まれるメタロプロテアーゼについての、ポリアクリレート粒子の粒径に依存して異なる結合状態を示した図である。
【発明を実施するための形態】
【００１５】
特にメタロプロテアーゼの過剰分が、創傷治癒の特に肉芽形成期に障害作用を惹き起こす。それは、メタロプロテアーゼと新たに形成される結合組織との平衡が損なわれて十分な組織形成が起こり得ないからである。その場合組織の形成は、三次元組織へと組み立てられ、それに平行して、および後続段階で血管形成および創傷領域内への細胞増殖を招来する、新たに合成される細胞外のマトリックス分子の安定化如何に決定的なまでに依存している。
【００１６】
粒径ｘが≦３００μｍであるポリアクリレート粒子は、特に治癒経過の芳しくない創傷に対しては肉芽形成期に使用できることが明らかになった。当形成期では、過剰分のメタロプロテアーゼが存在しない限り、肉芽形成およびそれに伴う細胞成長が起こり得るという条件であるなら、炎症が発現した場合でも鎮静化され、または炎症が起こらなかった。当過剰分は、上記の大きさのポリアクリレート粒子により極めて効果的に捕獲することができる。そのように、創傷治癒を阻害するメカニズムを排除することによって組織の形成が促進される。そのことは、臨床における創傷症状の改善、創傷ボリュームおよび／または創傷サイズの縮小による創傷弱体化に認め得る。したがって、慢性創傷における組織の形成および／または組織形成の制御を目的とする、プロテアーゼ、特に血清プロテアーゼまたはメタロプロテアーゼの抑制または阻害のための粒径ｘ≦３００μｍであるポリアクリレート粒子の使用も、同様に本発明の対象である。
【００１７】
本発明の関係ではプロテアーゼ（ペプチダ―ゼ、ペプチド・ヒドロラーゼ）とは、蛋白質中でのペプチド生成の加水分解およびペプチド（蛋白分解）に対して触媒作用を示す酵素のことを言う。したがって、プロテアーゼは体系的にはヒドロラーゼのグループに属している。プロテアーゼは基質中での分解位置を基に細分される。ペプチドまたは蛋白質の内部でのペプチド結合の分解はエンドペプチダ―ゼ（プロテイナーゼ）によって触媒されるが、他方ペプチド分子または蛋白質分子の末端でのペプチド結合はエクソペプチダ―ゼ（以前のペプチダ―ゼ）によって分解される。
【００１８】
プロテアーゼは、活性中心において触媒に関与するグループの観点からさらに細分することができる。例えば、ａ）セリン・プロテアーゼ、ｂ）システィン・プロテアーゼ、ｃ）アスパルテート・プロテアーゼおよびｄ）メタロプロテアーゼに区別される。メタロプロテアーゼ（メタロペプチダ―ゼ）のグループは、その活性中心に、例えば、蛋白分解の触媒機構に関与する金属イオンを有している。これらの金属イオン、特に、マグネシウム、亜鉛、カルシウム、鉄などの二価金属イオンは補酵素とも見なされる。上記の区分標識によれば、さらに、ａ）メタロ・エンドペプチターゼ（メタロプロテアーゼ）とｂ）メタロ・エクソペプチダ―ゼとに区別される。
【００１９】
マトリックス・メタロプロテアーゼ（ＭＭＰ）−マトリクシンとも言われる−は、構造相同によって特定されたプロテアーゼ群に属する。その酵素活性は活性中心の金属イオンに依存している。メタロプロテアーゼは、第１に組織再構築時のその役割によって、特に細胞外マトリックスの分解を基準に同定した。このグループのプロテアーゼは、体系的にはメタロ・エンドペプチダ―ゼ（メタロプロテイナーゼ）に属している。マトリックス・メタロプロテイナーゼの代表的なものは、コラーゲナーゼ、ゼラチナーゼ、ストロメオリシン、マトリリシンなどである。一覧および分類はパークス社（Ｐａｒｋｓ）の専門文献「Ｍａｔｒｉｘ  Ｍｅｔａｌｌｏｐｒｏｔｅｉｎａｓｅｓ」、Ｍｅｃｈａｍ，Ｒ．Ｐ．編「Ｂｉｏｌｏｇｉｅ  ｏｆ  Ｅｘｔｒａｃｅｌｌｕｌａｒ  Ｍａｔｒｉｘ  Ｓｅｒｉｅｓ」アカデミックプレス社（Ａｃａｄｅｍｉｃ  Ｐｒｅｓｓ，  Ｉｎｃ．）／カリフォルニア州、サンディエゴ（１９９８年）および下表１から見て取れる。表１には分類名のほか、必要な場合には酵素委員会（ＥＣ）規定の酵素番号も表記されている。マトリックス・メタロプロテイナーゼは不活性前駆体として合成され分泌される。それは、現在まだ最終的には詳細の解明されていない複雑なメカニズムによって活性形態に変えられる。メタロプロテアーゼはいずれも、エチレンジアミンテトラ酢酸（ＥＤＴＡ）によって抑制することができる。
【表１】
2011507804.tif 000002
【００２０】
セリン・プロテアーゼは触媒反応に不可欠なＬ−セリン残基を活性中心に有しているが、これはジイソプロピルフルオロフォスフェートによって阻害することができる。この種のプロテアーゼも創傷治癒に及ぼす決定的な作用を有している。セリン・プロテアーゼのグループには、例えばクロモトリプシン、エラスターゼ、カリクレイン、プラスミン、トリプシン、トロンビンなどが属している。公知のセリン・プロテアーゼは殆どが、その活性中心にＬ−セリン残基のほかアミノ酸残基Ｌ−ヒスチジンおよびＬ−アスパラギンを有している。３種のアミノ酸残基はいずれも、蛋白分解の際には、Ｌ−セリン残基のプロトンが基質へ移されるカスケード状反応に関与している。プロテイナーゼにセリン従属機構が見られる限り、セリン・プロテイナーゼとも言われる。これらのセリン・プロテアーゼも、粒径ｘが≦３００μｍであるポリアクリレート粒子によって創傷治癒に対するその影響が抑制される。
【００２１】
したがって、本発明に基づく傷当て材は、傷内プロテアーゼの抑制剤として粒子混合物およびその粒子混合物用の担体材を有している。なお、傷当て材は少なくとも１０重量％（対担体材総重量）のポリアクリレート粒子を含み、粒子混合物は次の成分を含んでいる。
ａ）傷内プロテアーゼ抑制剤としての粒径ｘ≦３００μｍである粒子、５〜１００重量％、および
ｂ）水溶液の吸収および／または排出剤としての粒径ｘ＞３００μｍである粒子、０〜９５重量％
【００２２】
ここでは、および本発明の関係では、水性液とは、水、塩溶液、特に生理食塩水またはリンゲル液のような生理塩溶液および創傷滲出液のことを言う。
【００２３】
本発明に基づく傷当て材の第２実施形態によれば、傷当て材は、傷内プロテアーゼ抑制剤としての制限されたサイズ領域を持つ第１粒子成分ａ）、および水溶液の吸収および／または排出剤としての第２粒子成分ｂ）を含む粒子混合物を有している。この場合特に、傷当て材が、
ａ）傷内プロテアーゼ抑制剤としての粒径ｘ≦３００μｍである粒子、５〜１００重量％、および
粒径ｘ≦４５μｍである粒子、０〜５重量％
を含む粒子混合物を有するように設定されている。
【００２４】
その場合、なかでも、粒子混合物が
ａ）傷内プロテアーゼ抑制剤としての粒径ｘ≦３００μｍである粒子、５〜１００重量％、および
粒径ｘ≦４５μｍである粒子、０〜４重量％、好ましくは０〜３重量％、より好ましくは０〜２重量％、さらに好ましくは０〜１重量％、最も好ましくは０重量％を含むように設定されている。
【００２５】
また特に、傷当て材が、
ａ）傷内プロテアーゼ抑制剤としての粒径ｘ≦３００μｍである粒子、５〜１００重量％、および
粒径ｘ≦１５０μｍである粒子、０〜５重量％
を含む粒子混合物を有するように設定されることもある。
【００２６】
その場合、なかでも、粒子混合物が
ａ）傷内プロテアーゼ抑制剤としての粒径ｘ≦３００μｍである粒子、５〜１００重量％、および
粒径ｘ≦１５０μｍである粒子、０〜４重量％、好ましくは０〜３重量％、より好ましくは０〜２重量％、さらに好ましくは０〜１重量％、最も好ましくは０重量％を含むように設定されている。
【００２７】
それにより、本発明に基づく傷当て材は、非常に好ましいことに、
ａ）傷内プロテアーゼ抑制剤としての、粒径ｘが１５０＜ｘ≦３００μｍである粒子、５〜１００重量％、および
ｂ）水溶液の吸収および／または排出剤としての、粒径ｘ＞３００μｍである粒子、０〜９５重量％
を含むポリアクリレート粒子から構成される粒子混合物を有する。
【００２８】
傷内プロテアーゼ抑制剤として、粒径ｘが１５０＜ｘ≦３００μｍの粒子だけを使用すれば、一方では、創傷治癒を損なうプロテアーゼ、特にメタロプロテアーゼを傷から極めて効果的に除去する傷当て材が得られ、他方では、非常に安全な傷当て材が得られる。粒径ｘが≦１５０μｍ、特に≦４５μｍの粒子は特別な保持対策を講じないといとも簡単に傷内に入り込むが、これは好ましいことではない。
【００２９】
本発明に基づく傷当て材のまた別な実施形態の１つによれば、傷当て材は、傷内プロテアーゼ抑制剤としての第１粒子成分ａ）、および水溶液の吸収および／または排出剤としての制限されたサイズ領域を持つ第２粒子成分ｂ）を含む粒子混合物を有している。この場合特に、傷当て材が、
ａ）傷内プロテアーゼ抑制剤としての粒径ｘ≦３００μｍである粒子、５〜１００重量％、および
ｂ）水溶液の吸収および／または排出剤としての、粒径ｘが３００＜ｘ≦１５００μｍである粒子、０〜９５重量％
を含む粒子混合物を有するように設定されている。
【００３０】
その場合、さらに、傷当て材が、
ａ）傷内プロテアーゼ抑制剤としての、粒径ｘが４５＜ｘ≦３００μｍである粒子、５〜１００重量％、および
ｂ）水溶液の吸収および／または排出剤としての、粒径ｘが３００＜ｘ≦１５００μｍである粒子、０〜９５重量％
を含む粒子混合物を有しているのが好ましい。
【００３１】
水溶液の吸収および／または排出剤として粒径ｘが３００＜ｘ≦１５００μｍである粒子を含む、ポリアクリレート粒子から構成される粒子混合物を有する傷当て材は非常に良好な吸収特性および保持特性を有していることが明らかになった。
【００３２】
その場合、水溶液の吸収および／または排出剤の使用量は０〜９０重量％、好ましくは０〜８０重量％、より好ましくは０〜６０重量％、さらに好ましくは０〜４０重量％、特に好ましくは０〜２０重量％、最も好ましくは０〜１０重量％とする。しかし、水溶液の吸収および／または排出剤として粒径ｘが３００＜ｘ≦１５００μｍである粒子を全く使用しないように設定することもできる。
【００３３】
また、本発明に基づく傷当て材は、傷内プロテアーゼ抑制剤としての第１粒子成分ａ）、および水溶液の吸収および／または排出剤としての一段と制限されたサイズ領域を持つ第２粒子成分ｂ）を含む粒子混合物を有することもできる。この場合、特に、傷当て材が、
ｂ）水溶液の吸収および／または排出剤として粒径ｘが３００＜ｘ≦１５００μｍである粒子、０〜９５重量％、および
粒径ｘ＞８５０μｍである粒子、０〜５重量％
を含む、ポリアクリレート粒子から構成される粒子混合物を有するように設定されている。
【００３４】
その場合、なかでも、粒子混合物が
ｂ）水溶液の吸収および／または排出剤として粒径ｘが３００＜ｘ≦１５００μｍである粒子、０〜９５重量％、および
粒径ｘ＞８５０μｍである粒子、０〜４重量％、好ましくは０〜３重量％、より好ましくは０〜２重量％、さらに好ましくは０〜１重量％、最も好ましくは０重量％を含むように設定されている。
【００３５】
また、本発明に基づく傷当て材は、傷内プロテアーゼ抑制剤としての第１粒子成分ａ）、および水溶液の吸収および／または排出剤としての一段と制限されたサイズ領域を持つ第２粒子成分ｂ）を含む粒子混合物を有することもできる。この場合、特に、傷当て材が、
ｂ）水溶液の吸収および／または排出剤として粒径ｘが６００＜ｘ≦８５０μｍである粒子、０〜９５重量％、および
粒径ｘが３００＜ｘ≦６００μｍである粒子、０〜５重量％
を含む、ポリアクリレート粒子から構成される粒子混合物を有するように設定されている。
【００３６】
その場合、なかでも、粒子混合物が
ｂ）水溶液の吸収および／または排出剤として粒径ｘが６００＜ｘ≦８５０μｍである粒子、０〜９５重量％、および
粒径ｘが３００＜ｘ≦６００μｍである粒子、０〜４重量％、好ましくは０〜３重量％、より好ましくは０〜２重量％、さらに好ましくは０〜１重量％、最も好ましくは０重量％を含むように設定されている。
【００３７】
上記より、傷当て材は、本発明の発展形態に従って、
ａ）傷内プロテアーゼ抑制剤としての、粒径ｘが１５０＜ｘ≦３００μｍである粒子、５〜１００重量％、および
ｂ）水溶液の吸収および／または排出剤としての、粒径ｘが６００＜ｘ≦８５０μｍである粒子、０〜９５重量％
を含む、ポリアクリレート粒子から構成される粒子混合物を有しているのが好ましい。
【００３８】
この傷当て材は、特に、
ａ）傷内プロテアーゼ抑制剤としての、粒径ｘが１５０＜ｘ≦３００μｍである粒子、５〜９８重量％、および
ｂ）水溶液の吸収および／または排出剤としての、粒径ｘが６００＜ｘ≦８５０μｍである粒子、２〜９５重量％
を含む、ポリアクリレート粒子から構成される粒子混合物を有している。
【００３９】
特に好ましいのは、この傷当て材が、
ａ）傷内プロテアーゼ抑制剤としての、粒径ｘが１５０＜ｘ≦３００μｍである粒子、２０〜８０重量％、および
ｂ）水溶液の吸収および／または排出剤としての、粒径ｘが６００＜ｘ≦８５０μｍである粒子、２０〜８０重量％
を含む、ポリアクリレート粒子から構成される粒子混合物を有している場合である。
【００４０】
しかし、また、傷当て材が、
ａ）傷内プロテアーゼ抑制剤としての、粒径ｘが１５０＜ｘ≦３００μｍである粒子、５〜１００重量％、および
ｂ）水溶液の吸収および／または排出剤としての、粒径ｘが８５０＜ｘ≦１５００μｍである粒子、０〜９５重量％
を含む、ポリアクリレート粒子から構成される粒子混合物を有するように設定することもできる。
【００４１】
使用された、粒径ｘが８５０＜ｘ≦１５００μｍであるポリアクリレート粒子は、特に、繊維素材とは異なる材料、例えば発泡材を含む担体材の場合には、水溶液の吸収力および／または排出力に関して非常に良好な性能を見せる。したがって、水溶液の吸収および／または排出のための粒子のサイズ領域は、それぞれの担体材に適合させて選択しなければならない。
【００４２】
示されたとおり、プロテアーゼ、特に、例えばマトリックス・メタロプロテアーゼＭＭＰ−２またはＭＭＰ−９のようなメタロプロテアーゼは、傷当て材の主要構成部である、粒径ｘがｘ≦３００μｍ、好ましくは４５＜ｘ≦３００μｍ、特に好ましくは１５０＜ｘ≦３００μｍのポリアクリレート粒子から構成される粒子混合物によって非常に良好に結合または包囲される。このことは、傷当て材によって過剰量のプロテアーゼ、特にメタロプロテアーゼを、創傷の自然治癒に必要な量に減らせるという点で有利である。結合されたこのメタロプロテアーゼは、もはや創傷領域において創傷治癒の阻害物質として作用しない。しかも、包帯の取替によってこのプロテアーゼは永続的に排除することができる。このように、本発明に基づく傷当て材は、プロテアーゼ阻害物質として、粒径ｘがｘ≦３００μｍであるポリアクリレート粒子から構成される粒子混合物を有しており、その場合プロテアーゼはポリアクリレート粒子によって結合および／または包囲される。
【００４３】
高濃度の創傷治癒阻害物質により、持続的に妨害作用を受けた創傷治癒を補助するための特殊傷当て材が必要になる場合、それには、
ａ）傷内プロテアーゼ抑制剤としての、粒径ｘがｘ≦３００μｍ、好ましくは４５＜ｘ≦３００μｍ、特に好ましくは１５０＜ｘ≦３００μｍである粒子、２０〜１００重量％、および
ｂ）水溶液の吸収および／または排出剤としての粒径ｘ＞３００μｍである粒子、０〜８０重量％
を含む、ポリアクリレート粒子から構成される粒子混合物を有する傷当て材が特に好ましいことが明らかになった。
【００４４】
その中でも、
ａ）傷内プロテアーゼ抑制剤としての、粒径ｘがｘ≦３００μｍ、好ましくは４５＜ｘ≦３００μｍ、特に好ましくは１５０＜ｘ≦３００μｍである粒子、５０〜１００重量％、および
ｂ）水溶液の吸収および／または排出剤としての粒径ｘ＞３００μｍである粒子、０〜５０重量％
を含む、ポリアクリレート粒子から構成される粒子混合物を有する傷当て材が特に好ましいことが分かっている。
【００４５】
別な例で−低濃度の創傷治癒阻害物質により−極僅かな妨害作用しか受けていない創傷治癒を補助するために傷当て材が必要になる場合、それには、
ａ）傷内プロテアーゼ抑制剤としての、粒径ｘがｘ≦３００μｍ、好ましくは４５＜ｘ≦３００μｍ、特に好ましくは１５０＜ｘ≦３００μｍである粒子、５〜５０重量％、および
ｂ）水溶液の吸収および／または排出剤としての粒径ｘ＞３００μｍである粒子、５０〜９５重量％
を含む、ポリアクリレート粒子から構成される粒子混合物を有する傷当て材が特に好ましいことが明らかになった。
【００４６】
この混合物は創傷状況に適合させることができる。これは創傷治癒阻害物質を強力に結合させることができ、または、阻害物質の濃度があまり高くない場合には、成長因子の捕獲による正常な創傷治癒に対して、および正常な創傷治癒におけるその他の生理的制御調整物質に対してできる限り関わらずにおくことができる。
【００４７】
本発明の枠内で言うポリアクリレート粒子とは、ポリアクリレートから形成される粒子のことである。このポリアクリレートは、モノマー（Ｍ１）としてアクリル酸（２−プロペン酸、ＣＨ２＝ＣＨ−ＣＯ２Ｈ）、および／またはアクリル酸および／またはその塩を７０重量％を超える量（対ポリアクリレート総重量）で有するアクリル酸の塩を含む合成ポリマーである。本発明に基づくポリアクリレートは、モノマー成分として、ポリアクリレートの総重量に対し、好ましくは８０重量％を超えるアクリル酸および／またはその塩を、特に好ましくは９５重量％を超えるアクリル酸および／またはその塩を含むものとする。それに伴い、本発明に基づく傷当て材は、モノマー成分として、ポリアクリレートの総重量に対し、好ましくは８０重量％を超えるアクリル酸および／またはその塩を、特に好ましくは９５重量％を超えるアクリル酸および／またはその塩を含む、特に傷内プロテアーゼ抑制剤としてのポリアクリレート粒子から構成される粒子混合物を有している。その場合ポリアクリレートはホモポリマー、コポリマーまたはブロックポリマーの形態を取ることができる。ポリアクリレートがコポリマーまたはブロックポリマーの形態であれば、いずれの場合でもポリマー中のモノマーＭ１の成分は、ポリアクリレート総重量に対して７０％を超える、好ましくは８０％を超える、特に好ましくは９５％を超える量とする。これらコポリマーのポリアクリレートまたはブロックポリマーのポリアクリレートには、モノマーＭ１のほかにコモノマーＭ２として特にα、β−不飽和エーテル（ビニルエーテル）、α、β−不飽和カルボン酸またはα、β−不飽和カルボン酸エステル（ビニルエステル）を含ませることができる。α、β−不飽和カルボン酸のコモノマーＭ２からは、特にメタクリル酸（２−メチルプロペン酸）、エタクリル酸（２−エチルプロペン酸）、クロトン酸（２−ブテン酸）、ソルビン酸（トランス−トランス−２，４−ヘキサジエン酸）、マレイン酸（シス−２−ブテン二酸）またはフマル酸（トランス−２−ブタン二酸）が好ましい。しかし、本発明の特に好ましい形態では、ポリアクリレートがａ）アクリル酸からのホモポリマー、および／またはｂ）ｉ）アクリル酸およびアクリル酸の塩からのコポリマー、ｉｉ）メタクリル酸およびメタクリル酸の塩からのコポリマー、またはｉｉｉ）アクリル酸、メタクリル酸およびそれらの塩からのコポリマーで構成されるように設定することができる。さらに、ポリアクリレートが様々なポリアクリレートの混合物であると設定することもできる。
【００４８】
この場合、特に、α、β−不飽和カルボン酸およびアクリル酸はいずれも塩として中和された状態で、遊離酸またはその混合物として非中和の状態で存在することができる。特に、アクリル酸およびアクリル酸の塩から構成されているポリアクリレートは非常に有効な作用のあることが分かった。なかでもアルカリ金属塩またはアルカリ土類金属塩の場合が際立っている。特に、モノマーとしてアクリル酸および／またはアクリル酸ナトリウムまたはアクリル酸カリウムを含む、ホモポリマーおよび／またはコポリマーから構成されるポリアクリレートは非常に有効であることが明らかになった。
【００４９】
したがって、さらに本発明に基づく傷当て材も、好ましいことに、モノマーとしてアクリル酸および／またはアクリル酸ナトリウムまたはアクリル酸カリウムを含むホモポリマーおよび／またはコポリマーから構成される、特にプロテアーゼ抑制剤としてのポリアクリレート粒子からの粒子混合物を含んでいる。
【００５０】
そのほか、驚くべきことに、本課題が架橋結合および／または交叉結合および／または表面架橋結合したポリアクリレートのグループに所属するポリアクリレートによって、極めてドラスティックに解決されることが明らかになった。これらのポリアクリレートは、好ましいことに、ａ）モノマーＭ１から構成され、架橋剤によって架橋結合および／または交叉結合されているホモポリマー、および／またはｂ）モノマーＭ１およびＭ３から構成されるコポリマーを含んでいる。その場合、モノマーＭ１はアクリル酸および／またはその塩であり、モノマーＭ３は架橋剤のグループから選択される。すなわち、これらのポリアクリレートは架橋剤によって後から架橋結合されたポリアクリレートおよび／またはアクリル酸、および／またはその塩および架橋剤から共重合されているポリアクリレートを含んでいる。
【００５１】
それに伴い、さらに本発明に基づく傷当て材も、好ましいことに、架橋結合および／または交叉結合および／または表面架橋結合したポリアクリレートを含む、特にプロテアーゼ抑制剤としてのポリアクリレート粒子からの粒子混合物を有している。
【００５２】
特に注目されることだが、架橋剤として、１分子内に少なくとも２個のエチレン系不飽和基を有する化合物Ｖ１、またはアクリル酸および／またはその塩の官能基と縮合反応、付加反応または開環反応で反応することができる少なくとも２個の官能基を有する化合物Ｖ２、または少なくとも１個のエチレン系不飽和基と、アクリル酸および／またはその塩の官能基および／またはα、β−不飽和コモノマーと縮合反応、付加反応または開環反応で反応することができる、少なくとも１個の官能基とを有する化合物Ｖ３を含む架橋結合および／または交叉結合したポリアクリレートが非常に有効であることが明らかになった。その場合、化合物Ｖ１ではポリマーの架橋結合は、架橋剤分子のエチレン系不飽和基とモノエチレン系不飽和モノマーのアクリル酸および／またはその塩の１つおよび／またはα、β−不飽和コモノマーの１つとのラジカル重合によって達成されるが、他方化合物Ｖ２の場合ではポリマーの架橋結合は、官能基とアクリル酸および／またはその塩の１つまたはα、β−不飽和コモノマーの官能基との縮合反応によって達成される。化合物Ｖ３の場合では、ポリマーの架橋結合は、上記に対応して、エチレン系不飽和基のラジカル重合によっても、架橋剤の官能基とモノマーの官能基間の縮合反応によっても行われる。
【００５３】
化合物Ｖ１で好ましいのは、例えば、エチレングリコール（１，２−エタンジオール）、プロピレングリコール（１，２−プロパンジオール）、トリメチロールプロパン（２−エチル−２−ヒドロキシメチル−１，３−プロパンジオール）、１，６−ヘキサンジオール、グリセリン（１，２，３−プロパントリオール）、ペンタエリトリット（２，２−ビス（ヒドロキシメチル）プロパン−１，３−ジオール）、ポリエチレングリコール（ＨＯ−（ＣＨ２−ＣＨ２−Ｏ）ｎ−Ｈ、ただしｎ＝２〜２０）、ポリプロピレングリコール（ＨＯ−（ＣＨ（ＣＨ３）−ＣＨ２−Ｏ）ｎ−Ｈ、ただしｎ＝２〜２０）、アミノアルコールなどのポリオール、例えばジエチレントリアミンまたはトリエチレンテトラアミンなどのポリアルキレンポリアミンまたはアルコキシル化ポリオールを、アクリル酸またはメタクリル酸で置換することによって得られるポリアクリル酸エステルまたはポリメタクリル酸エステルである。架橋結合したポリアクリレートで特に好ましいのは、場合にもよるが、アルコキシル化ポリオール、特にエトキシル化ポリオール、その中でも、ヒドロキシ基１個当りの酸化エチレン単位の平均数ｎがｎ＝１〜１０であるエトキシル化エチレングリコール、エトキシル化プロピレングリコール、エトキシル化トリメチロールプロパン、エトキシル化１，６−ヘキサンジオールまたはエトキシル化グリセリンをアクリル酸またはメタクリル酸で置換することにより得られる、ポリアクリル酸またはポリメタクリル酸のジエステル、トリエステルまたはテトラエステルである化合物Ｖ１により架橋結合されたポリアクリレートである。化合物Ｖ１としては、そのほか、ポリビニル化合物、ポリアリル化合物、ポリメチルアリル化合物、アクリル酸エステル、またはモノアリル化合物またはモノメチルアリル化合物のメタクリル酸エステル、特にポリオールまたはアミノアルコールのモノアリル化合物またはモノメチルアリル化合物のメタクリル酸エステルが好ましい。この関係では独国特許第１９，５４３，３６６号、独国特許第１９，５４３，３６８号が参考になる。
【００５４】
上記ポリアクリレートから構成されるポリアクリレート粒子は、傷当て材に使用された場合乾燥状態ではいずれも上記の粒径を有している。この粒子は傷当て材では乾燥状態で、または既に膨潤した状態で使用することができる。膨潤状態ではポリアクリル粒子はゲル状粒子の形態を取る。その場合、ポリアクリレート粒子は水、生理食塩水またはリンゲル液で湿潤させることができる。
【００５５】
本発明に基づく傷当て材は、特に、使用前には、最大で１０重量％の水（ポリアクリレート粒子の総重量を基準とする）、すなわち、最大で１０％の湿分を含むポリアクリレート粒子からの粒子混合物を有している。その場合特に、傷当て材が、最大で７重量％、好ましくは最大で５重量％、特に好ましくは最大で４重量％の水（ポリアクリレート粒子の総重量を基準とする）を含む粒子混合物を有するように設定されている。
【００５６】
本発明に基づく傷当て材は、さらに観点を押し進めて多層傷当て材として構成することができる。その傷当て材では特に、粒子混合物および粒子混合物用担体材を含む第１層のほかに別な第２層も使用されるように設定されている。この第２層は多様な機能を担うことができる。この場合では特に、粒子混合物と粒子混合物用担体材とを傷から離すための創傷接触層、または、さらに粒子混合物と粒子混合物用担体材とを取り囲むための被覆部が、傷当て材にさらに構成されるように設定されている。それによって特に、傷当て材の所定の適用形態では粒子が傷に達しないことが保証されている。このように、粒子混合物、担体材および被覆部を有するこの傷当て材は、粒子混合物と担体材を持つ第１層、および第２層、さらに被覆部で構成される第３層を有している。この場合では被覆部または傷接触層は、特に不織布、編物、メリヤス地または織物から形成することができる。なお、この傷接触層または被覆部は粒子を有していなければさらに好ましい。特に好ましいのは不織布である。この素材は組織が非常に密で、これだと粒子が傷に達し得ないからである。
【００５７】
したがって、多層傷当て材として形成され、粒子混合物および粒子混合物用担体材を包含する層のほかに、傷接触層としての第２の層を有する傷当て材も本発明の対象である。この傷接触層は粒子を含まない。
【００５８】
特に、傷に接着しない傷当て材も本発明の対象である。この傷当て材は、創傷治癒の肉芽形成期において治癒経過を大きく支援する。それは、１つには、粒径ｘがｘ≦３００μｍの粒子を含むことにより、特に、プロテアーゼを包囲または結合することによりその活性を抑制させ、また１つには、包帯取替時に新生組織を損傷することがないからである。傷に接着しないこの傷当て材は、傷接触層として、特に傷に接着しない編物、メリヤス地、織物または不織布を含むが、それが疎水性の繊維素材から構成されていればさらに好ましい。傷接触層としての編物、メリヤス地または織物は、特に疎水性のポリエチレン、ポリプロピレン、ポリエステルまたはビスコース系の素材から構成することができる。傷接触層は編物、メリヤス地または織物として形成することにより、ひとりでに元に戻ったり、整ったりすることなく、１方向または複数方向に伸張または変形させることができる。この種の傷接触層の表面は、その上、治療すべき皮膚または創傷の表面にぴったりとフィットする。
【００５９】
また、傷当て材に、特に架橋結合および／または交叉結合したポリアクリレートを含むポリアクリレート粒子から構成される粒子混合物、および親水性の繊維素材を含む粒子混合物用担体材を含ませることもできる。この場合親水性繊維素材としては、特にセルロース系の非水溶性繊維、なかでも、ほぼ完全に脱リグニン処理された工業用パルプ繊維、特に繊維長＜５ｍｍの木材パルプ繊維が使用できる。この繊維素材は、再生セルロース、カルボキシメチルセルロース、カルボキシエチルセルロース、ヒドロキシメチルセルロースまたはヒドロキシエチルセルロースから構成される親水性繊維素材を含むことができる。また、セルロース、再生セルロース、カルボキシメチルセルロース、カルボキシエチルセルロース、ヒドロキシメチルセルロースまたはヒドロキシエチルセルロース系の繊維と、ポリエチレン、ポリプロピレンまたはポリエステル系の繊維とから構成される繊維混合物を使用することもできる。傷当て材は、特に好ましい実施形態では、上記組成のポリアクリレート粒子から構成される粒子混合物、および粒子混合物用担体材としてセルロース繊維、ポリプロピレン繊維から構成される混合物を含んでいる。
【００６０】
したがって、上記組成を持つ粒子混合物および第１繊維として合成ポリマーおよび／または天然ポリマーから構成されるステープルファイバを含む、粒子混合物用担体材を有する傷当て材も、同じく本発明の対象である。この傷当て材の特徴は、第１繊維として親水性ステープルファイバを含むことである。この繊維は、いわゆるエアーレイド法により粒子混合物と共に層状に加工することができる。
【００６１】
本発明に基づく傷当て材は、計画された使途に応じて、様々な量のポリアクリレート粒子およびポリアクリレート粒子用担体材を含むことができる。当傷当て材は、本発明によれば少なくとも１０重量％のポリアクリレート粒子（対担体材重量）を含むが、ただし、そのポリアクリレート粒子は本発明の関係で挙げた組成を有しているとする。傷当て材として特に好ましいのは、少なくとも２０重量％、より好ましくは少なくとも２５重量％、特に好ましくは少なくとも３０重量％のポリアクリレート粒子（対担体材重量）を含むものである。しかし、プロテアーゼの活性抑制および／または水性液の吸収および排出の面で、傷当て材の性能特性が制限を受けないためには、ポリアクリレート粒子の含有量が担体材を比較基準として、特に８０重量％を超えないこと、特に７５重量％を超えないことが保証されるべきであろう。
【００６２】
別な実施形態の１つでは、本発明に基づく多層傷当て材が、第１の粒子含有層Ａと少なくとも１つの第２粒子含有層Ｂとを含むように設定されている。その場合第１層Ａは第１サイズの粒子を、第２層Ｂは第１サイズとは異なる第２サイズの粒子を有している。
【００６３】
このように、様々なサイズのポリアクリレート粒子を含む粒子混合物および粒子混合物用担体材から構成され、粒子含有第１層Ａと少なくとも１つの粒子含有第２層Ｂとを有する傷当て材のうち、その第１層Ａが
ａ）傷内プロテアーゼ抑制剤としての、粒径ｘがｘ≦３００μｍ、好ましくは４５＜ｘ≦３００μｍ、特に好ましくは１５０＜ｘ≦３００μｍである粒子、５〜９８重量％
および粒子含有第２層Ｂが
ｂ）水溶液の吸収および／または排出剤としての、粒径ｘがｘ＞３００μｍ、好ましくは３００＜ｘ≦１５００μｍ、より好ましくは３００＜ｘ≦８５０μｍ、特に好ましくは６００＜ｘ≦８５０μｍである粒子、２〜９５重量％
を含む傷当て材も、上記の粒子含有量がトータル量で１００％になり、総粒子含有量が粒子担体材に対して少なくとも１０重量％であることを条件として、本発明の好ましい実施形態の１つである。
【００６４】
その場合特に、第１層Ａが
ａ）傷内プロテアーゼ抑制剤としての、粒径ｘがｘ≦３００μｍ、好ましくは４５＜ｘ≦３００μｍ、特に好ましくは１５０＜ｘ≦３００μｍであるポリアクリレート粒子、５〜９５重量％、好ましくは２０〜８０重量％、特に好ましくは５０〜８０重量％
および粒子含有第２層Ｂが
ｂ）水溶液の吸収および／または排出剤としての、粒径ｘがｘ＞３００μｍ、好ましくは３００＜ｘ≦１５００μｍ、より好ましくは３００＜ｘ≦８５０μｍ、特に好ましくは６００＜ｘ≦８５０μｍであるポリアクリレート粒子、５〜９５重量％、好ましくは２０〜８０重量％、特に好ましくは２０〜５０重量％
を含むように設定されている。
【００６５】
多層傷当て材も、計画された使途に応じて、様々な量のポリアクリレート粒子およびポリアクリレート粒子用担体材を含むことができる。粒子が異なった層に配置されることを想定した場合、粒子量は粒子含有層の担体材総量に対して少なくとも１０重量％にすべきである。この場合も特に、傷当て材としてはポリアクリレート粒子含有量が少なくとも２０重量％、より好ましくは少なくとも２５重量％、特に好ましくは少なくとも３０重量％（粒子含有層の担体材総量に対して）のものが好ましいと想定されている。しかし、プロテアーゼの活性抑制および／または水性液の吸収および排出の面で傷当て材の性能特性が制限を受けないためには、ポリアクリレート粒子の含有量が担体材を比較基準として（粒子含有層の担体材総量に対して）、特に８０重量％を超えないこと、特に７５重量％を超えないことが保証されるべきであろう。
【００６６】
本発明は、さらに別の観点から見れば、傷内プロテアーゼの抑制または阻害のための各種サイズのポリアクリレート粒子を含む、特に傷当て材における粒子混合物の使用にも関する。ただし、その粒子混合物は
ａ）粒径ｘ≦３００μｍである粒子、５〜１００重量％、および
ｂ）粒径ｘ＞３００μｍである粒子、０〜９５重量％
を含むものとする。
【００６７】
この使用に供せられる粒子混合物は、特に好ましくは、
ａ）粒径ｘ≦３００μｍである粒子、２０〜１００重量％、および
ｂ）粒径ｘ＞３００μｍである粒子、０〜８０重量％
を含んでいる。
【００６８】
この使用に供せられる粒子混合物は、特に好ましくは、
ａ）粒径ｘが４５≦ｘ≦３００μｍである粒子、２０〜９８重量％、および
ｂ）粒径ｘ＞３００μｍである粒子、２〜８０重量％
を含んでいる。
【００６９】
粒径ｘがｘ≦３００であるポリアクリレート粒子は、別な有利な使用例では慢性創傷内のプロテアーゼ、特にメタロプロテアーゼ、そのなかでも特にマトリックス・メタロプロテアーゼに対して包囲作用を持つ抑制剤または阻害剤を製造するのに用いられる。さらにこのポリアクリレートは、プロテアーゼ、特にメタロプロテアーゼ、そのなかでも特にマトリックス・メタロプロテアーゼの阻害目的に、好ましいことに、慢性創傷内の組織の再生および／または組織再生の制御に使用することもできる。
【００７０】
慢性創傷とは、創傷治癒の１段階またはすべての段階における治癒経過が正常な創傷治癒とは離反している創傷と定義付けすることができる。つまり、急性、尋常性治癒経過を辿る創傷から、例えば創傷感染によって、遅い治癒速度を特徴とする慢性創傷が発生することがある。その場合、急性創傷から慢性創傷への移行は創傷治癒のどの段階ででも起こり得る。臨床的には慢性創傷は、６〜８週間を超える治癒期間を要する創傷と定義付けられる。ただし、この定義はすべての病状に的確に当てはまるわけではない。慢性創傷というのは、むしろ、医療関係者の臨床経験に依拠する診断である。
【００７１】
慢性創傷は、特に機械的負荷（臥床褥瘡、圧迫性潰瘍、圧迫性膿腫）、静脈機能不全（下腿静脈潰瘍、静脈潰瘍）、動脈硬化性血管変化（下腿動脈潰瘍、動脈潰瘍）、神経病性変化（糖尿病性足部症候群、神経病性潰瘍）により、さらには、自己免疫疾患、腫瘍（潰瘍性腫瘍）または腫瘍治療時の放射線障害の結果としても発生する。
【００７２】
褥瘡は、血管の圧迫および局部虚血を伴う外的（長期）圧力作用によって誘起される、壊疽、浸軟および場合によっては感染を伴う組織（特に皮膚および皮下組織）の栄養障害と定義付けられる。褥瘡性潰瘍は特に臥床時に、なかでも皮膚と骨とが直に接している部位に、または、例えば装着具合の悪い義肢およびきつく締め過ぎのギプス包帯によっても発生する。
【００７３】
褥瘡は、下記の病期に区分される。その中で、慢性創傷としては特に第ＩＩ、第ＩＩＩおよび第ＩＶ期の褥瘡が公知である。
−  第Ｉ期褥瘡：負荷を除去しても頑固で限局性の赤発が皮膚に残ったままである。赤発はシャープな輪郭を持ち、硬化または発熱することがある。皮膚はまだ無損傷である。
−  第ＩＩ期褥瘡：当期では水疱形成および皮膚落屑が発生し、延いては皮膚の部分損失に到る。表皮から真皮領域に到るまで損傷を受けている。当期では表面創傷または扁平な潰瘍が存在する。
−  第ＩＩＩ期褥瘡：病状の進んだ当期では既にあらゆる皮膚層の損失が観察できる。それに加え、皮下組織の損傷および場合によっては、下方の筋肉組織にまで達し得る壊疽も観察できる。経験によれば、組織損傷の範囲全体が認識可能になるまでに、先ず壊疽性組織の領域を限定しなければならない。第ＩＩＩ期褥瘡は臨床的には開口した深い潰瘍として現れる。
−  第ＩＶ期褥瘡：極めて危険な当期では、全皮膚層の破壊域拡大を伴う損失、および筋肉、骨または支持構造（腱、関節包）の組織壊疽または損傷が認められる。第ＩＶ期褥瘡は、臨床的には広い領域に亘って開口した深い潰瘍として現れる。
【００７４】
このように、本発明の発展形態は、上記の各組成を持つポリアクリレート粒子から構成される粒子混合物の、プロテアーゼ、特にメタロプロテアーゼの抑制剤としての使用、褥瘡、下腿静脈潰瘍、下腿動脈潰瘍または糖尿病性足部症候群の治療のための使用、およびこれらの治療薬の製造のための使用にも関する。本発明は、特に、
ａ）粒径ｘ≦３００μｍである粒子、２０〜１００重量％、および
ｂ）粒径ｘ＞３００μｍである粒子、０〜８０重量％
を含む、ポリアクリレート粒子から構成される粒子混合物のプロテアーゼ、特にメタロプロテアーゼの抑制剤としての使用、褥瘡、下腿静脈潰瘍、下腿動脈潰瘍または糖尿病性足部症候群の治療のための使用、およびこれらの治療薬の製造のための使用にも関する。この場合組織の再生は、創傷治癒を妨害するメカニズムの遮断によって促進されるが、それは臨床的には創傷症状の回復および創傷の縮小に認められる。
【００７５】
別な有利な使用形態では、ポリアクリレート粒子は褥瘡、下腿静脈潰瘍、下腿動脈潰瘍または糖尿病性足部症候群におけるプロテアーゼ、特にメタロプロテアーゼの取り込みによる抑制のために、およびそれらの疾患においてプロテアーゼ、特にメタロプロテアーゼを取り込むための抑制剤の製造のために使用される。このポリアクリレート粒子は、その上好ましいことに、これらの疾患における組織の再生および／または組織再生の制御のために、メタロプロテアーゼまたはマトリックス・メタロプロテアーゼの阻害目的に使用することができる。
【００７６】
本発明の選択例または推奨例で挙げた特徴は、それぞれ個別の選択例または推奨例に限定されるものでないことをこの場で強調しておく。実際、本発明の関係ではむしろ、実施形態の組み合せ、または選択形態の各個別的特徴と他の選択形態の特徴との組み合せも同様に本発明に基づく対象と見なし得る。同様に、本発明は次の図解によっても縮減されないと理解すべきである。
【００７７】
以下では本発明を次の図面を引用して説明する。
【００７８】
図１には、本発明に基づく傷当て材（１０）が第１実施形態として示されている。傷当て材は、所定どおりの適用では傷口に当てる第１スペース保持層（１１）および第１被覆層（１２）を有している。これら両層の間には、担体材（１７）およびポリアクリレート粒子（１５、１６）から構成される粒子混合物を含む別な層（１３）が存在する。粒子混合物は、粒径ｘが４５≦ｘ≦３００μｍである第１粒径を持つポリアクリレート粒子（１６）と、粒径ｘが６００≦ｘ≦８５０μｍである第２粒径を持つポリアクリレート粒子（１５）とを同じ割合で含んでいる。したがって、粒子混合物は、粒径ｘが４５＜ｘ≦３００μｍである第１粒径を持つ第１粒子成分としての５０重量％（対粒子総重量）のポリアクリレート粒子（１６）、および粒径ｘが３００＜ｘ≦８５０μｍである第２粒径を持つ第２粒子成分としての５０重量％のポリアクリレート粒子（１５）を含んでいる。粒子混合物用の担体材（１７）は、９４重量％の親水性セルロース繊維と６重量％のポリプロピレン繊維とを含む親水性ステープルファイバから構成される繊維素材である。担体材（１７）とポリアクリレート粒子（１５、１６）は、エアーレイド法によって単位面積重量が３６０ｇ／ｍ２の層に加工されている。層の繊維素材成分は１９８ｇ／ｍ２で、ポリアクリレート粒子（１５、１６）の成分は１６２ｇ／ｍ２である。したがって、ポリアクリレート粒子（１５、１６）の成分は担体材（１７）の４５重量％に相当する。第１スペース保持層（１１）および第１被覆層（１３）は、ポリプロピレン繊維系疎水性繊維素材から構成される不織布で形成されている。このように、この傷当て材は傷接触層として、傷に接着しない第１スペース保持層を有している。
【００７９】
図２には別な傷当て材（２０）が示されている。この傷当て材は、ポリエステル繊維から構成される疎水性不織布で構成される傷接触層（２１）を有している。この傷接触層（２１）の上にポリアクリレート粒子含有第１層（２３）、ポリアクリレート粒子含有第２層（２４）および被複層（２２）が配置されている。この場合、粒子含有第１層（２３）のポリアクリレート粒子（２６）は１５０≦ｘ≦３００μｍの粒径ｘ、粒子含有第２層（２４）のポリアクリレート粒子（２５）は６００≦ｘ≦１５００μｍの粒径ｘを有している。粒子含有第１層（２３）には、粒径ｘが１５０≦ｘ≦３００μｍである１２６ｇ／ｍ２のポリアクリレート粒子（２６）、および１９８ｇ／ｍ２の親水性ステープルファイバが含まれている。粒子含有第２層（２４）には、粒径ｘが６００≦ｘ≦１５００μｍである４２ｇ／ｍ２のポリアクリレート粒子（２５）、および６３ｇ／ｍ２の親水性ステープルファイバが含まれている。したがって、第１層（２３）の単位面積重量は３１５ｇ／ｍ２、第２層（２４）の単位面積重量は１０４ｇ／ｍ２である。なお、粒子成分は粒子含有層（２３、２４）の担体材に比べその４０重量％に当り、その場合、粒径ｘが１５０≦ｘ≦３００μｍである７５重量％のポリアクリレート粒子（対ポリアクリレート粒子の総重量）が第１層（２３）に、粒径ｘが６００≦ｘ≦１５００μｍである２５重量％のポリアクリレート粒子（対ポリアクリレート粒子の総重量）が第２層（２４）に含まれている。第１および第２の粒子含有層（２３、２４）の担体材（２７、２８）は、９０重量％のセルロース繊維と１０重量％のポリプロピレン繊維から構成される親水性繊維素材（親水性ステープルファイバ）である。その第１粒子含有層も第２粒子含有層もエアーレイド法で製造されている。本例では、両層はインライン・プロセスにより順次連続する過程で製造された。粒子含有両層（２３、２４）の総重量は４２０ｇ／ｍ２である。被覆層（２２）は、厚さ６０μｍの水蒸気透過性ポリウレタンフィルムで構成されている。
【００８０】
図３には、また別な第３の傷当て材（３０）が示されている。この傷当て材は、両側がセルロース繊維素材の薄織物（３１、２１）で覆われた粒子含有層（３３）から構成されている。薄織物層の単位面積重量は１８ｇ／ｍ２である。この複合層は、創傷滲出物を透過させる不織布（４０％のポリアミド繊維と６０％のビスコース繊維とから構成されるステープルファイバの不織布）から構成される包囲材（３９）によって取り囲まれている。その包囲材は、傷当て材の適用時には傷に背を向ける側が二重に形成されるように複合層を取り囲んでいる。この両層は熱熔融物の塗布（図示されていない）によって合体保持される。粒子含有層は２８０ｇ／ｍ２のポリアクリレート粒子（Ｆａｖｏｒ  ＳＭＸ  ９１７０−ストックハウゼン社（Ｓｔｏｃｋｈａｕｓｅｎ）／クレフェルト（Ｋｒｅｆｅｌｄ））と１２８ｇ／ｍ２の毛羽（繊維長＜５ｍｍの木材パルプ繊維）とから構成されている。ポリアクリレート粒子（３６）の粒径ｘは１５０≦ｘ≦３００μｍであるが、この粒子は粗製原製品（Ｆａｖｏｒ  ＳＭＸ  ９１７０）を篩別したものである。この粒子は架橋結合したポリアクリル酸ナトリウムから構成されており、ポリアクリレート粒子を比較基準として最大４重量％の水を含んでいる。このように、傷当て材は、粒径ｘが１５０≦ｘ≦３００μｍであるポリアクリレート粒子を１００重量％含み（対粒子総含有量）、担体材に対しては６０重量％に当るポリアクリレート粒子を含んでいる。
【００８１】
図４には、第４の形態の傷当て材（４０）が示されている。この傷当て材は、図１に示された傷当て材と類似した構造を有しているが、この傷当て材は両側が薄織物（３１、３２）で覆われた粒子含有層（４３）を有している。薄織物層は１００％セルロース繊維から構成され、単位面積重量は１８ｇ／ｍ２である。粒子含有層（４３）は、担体材（４７）とポリアクリレート粒子（４５、４６）から構成される粒子混合物とで構成されている。粒子混合物は、粒径ｘが１５０≦ｘ≦３００μｍである第１粒径を持つ６５ｇ／ｍ２のポリアクリレート粒子（４６）、および粒径ｘが６００≦ｘ≦８５０μｍである第２粒径を持つ９７ｇ／ｍ２のポリアクリレート粒子（４５）を含んでいる。したがって、粒子混合物は、粒径ｘが１５０≦ｘ≦３００μｍである第１粒径を持つ第１粒子成分４０重量％（対粒子総重量）のポリアクリレート粒子（４６）、および粒径ｘが６００＜ｘ≦８５０μｍである第２粒径を持つ第２粒子成分６０重量％のポリアクリレート粒子（４５）を含んでいる。個々の粒子成分はポリアクリレート粒子（Ｆａｖｏｒ  ＰＡＣ  ３００−ストックハウゼン社（Ｓｔｏｃｋｈａｕｓｅｎ）／クレフェルト（Ｋｒｅｆｅｌｄ））を篩別したものである。この粒子は架橋結合したポリアクリル酸ナトリウムから構成されており、ポリアクリレート粒子を比較基準として３．０重量％の水を含んでいる。粒子混合物用の担体材（４７）は、９４重量％の親水性セルロース繊維と６重量％のポリプロピレン繊維とを含む親水性ステープルファイバから構成される繊維素材である。担体材（４７）とポリアクリレート粒子（４５、４６）はエアーレイド法により単位面積重量が３６０ｇ／ｍ２の層に加工されている。層の繊維素材成分は１９８ｇ／ｍ２で、ポリアクリレート粒子（４５、４６）の成分は１６２ｇ／ｍ２である。したがって、ポリアクリレート粒子（４５、４６）の成分は担体材（４７）の４５重量％に相当する。傷当て材は、さらに、弛緩状態の厚さが０．８ｍｍであるポリエチレン製の疎水性編物から構成される外部包囲材（３９）によって取り囲まれている。この編物は傷への接着を防止し、良好な形態形成能を有しているので、傷当て材全体を傷の底部にフィットさせることができる。包囲材は、外縁部（３９ａ、３９ｂ）についてはどの面も熱遮断されている。
【００８２】
図５にはポリアクリレート粒子へのメタロプロテアーゼの様々な結合形態が描かれている。
【実施例】
【００８３】
以下の実施例では、ポリアクリレート粒子（架橋結合したポリアクリレート、Ｆａｖｏｒ  ＰＡＣ  ３００−ストックハウゼン社（Ｓｔｏｃｋｈａｕｓｅｎ）／クレフェルト（Ｋｒｅｆｅｌｄ）（ドイツ））を篩別により様々なサイズ領域に分別した。粒径が＜１２５μｍ、１６０〜３００μｍおよび６３０〜９００μｍの粒子成分を検査した。粒子はリンゲル液（８．６ｇのＮａＣｌ、０．３ｇのＫＣｌ、０．３３ｇのＣａＣｌ２・２Ｈ２Ｏおよび水を含む全量１０００ｍｌ）により予備的に活性化させた。その場合０．２ｇのポリアクリレート粒子を３６．９４ｍｌのリンゲル液と共に２４時間密閉容器に入れ置き、過剰分のリンゲル溶液が存在すれば除去した。予備活性化させた１００ｍｇのポリアクリレート粒子と２０μｇ／５０μｌの創傷滲出物蛋白とを室温で常時振盪させて２時間培養した。創傷滲出物蛋白は下腿潰瘍患者から採取して、バイオラッド蛋白分析器（Ｂｉｏ−Ｒａｄ  ＤＣ蛋白分析キットＩＩ、カタログ番号５００−０１１２）により蛋白含有量を測定し、リンゲル溶液により２０μｇ／５０μｌに調整した。培養後上澄み液を取り除き、そのように処理したポリアクリレート・スーパーアブソーバを過剰量（５ｗ／ｗ）の洗浄緩衝液（１０ｇの牛血清アルブミン（Ｓｉｇｍａ  Ａ−２１５３）、８．６ｇのＮａＣｌ、０．３ｇのＫＣｌ、０．３３ｇのＣａＣｌ２・２Ｈ２Ｏおよび水を含む全量１０００ｍｌ）により３回洗浄した。このように処理したポリアクリレートに同体積（ｖ／ｗ）のＳＤＳゲル・サンプルバッファを２回混合して水浴にて９５℃で１０分間煮沸し、その後−２０℃に置くか、または直接ゼラチンザイモグラフィーを行った。その目的のため、創傷液のアリコート、ポリアクリレートで処理した上澄み液およびポリアクリレートに結合した蛋白質を、ゼラチンを含むＳＤＳゲルに塗布し、電気泳動で分離した。
【００８４】
この技術は極めて鋭敏であるが、その原理は、プロテアーゼ基質（ゼラチン）をも含むＳＤＳゲル内でのプロテアーゼの分離に基づいている。
【００８５】
ゲルの組成は次のとおりである（全化学薬品とも、シグマアルドリッチ  ヒェミーＧｍｂＨ（Ｓｉｇｍａ−Ａｌｄｒｉｃｈ  Ｃｈｅｍｉｅ  ＧｍｂＨ）の製品、所在地：８９５５５  シュタインハイム（Ｓｔｅｉｎｈｅｉｍ）（ドイツ））。
−  ３．３ｍｌのゼラチン溶液（豚の皮膚からのゼラチン（ＣＡＳナンバー  ９０００−７０−８）、３ｍｇ／ｍｌＨ２Ｏ）、
−  ０．８５ｍｌの蒸留水、
−  ２．５ｍｌの１．５Ｍトリス（トリス（ヒドロキシメチル）アミノメタン）／ＨＣｌ／０．４％のＳＤＳ溶液（ドデシル硫酸ソーダ溶液）、ｐＨ８．８、
−  ３．３５ｍｌの３０％アクリルアミド／０．８％ビスアクリルアミド溶液、
−  ５０μｌ（１０％、ｗ／ｖ）の過硫酸アンモニウムおよび
−  ５μｌのＴＥＭＥＤ（Ｎ、Ｎ、Ｎ’、Ｎ’−テトラメチレンジアミン）
上層ゲルは次のとおりである。
−  ３．０７５ｍｌの蒸留水、
−  ０．６２５ｍｌの０．５Ｍトリス（トリス（ヒドロキシメチル）アミノメタン）／ＨＣｌ／０．４％のＳＤＳ溶液（ドデシル硫酸ソーダ溶液）、ｐＨ６．８、
−  ０．７５ｍｌの３０％アクリルアミド／０．８％ビスアクリルアミド溶液、
−  ５０μｌ（１０％、ｗ／ｖ）の過硫酸アンモニウムおよび
−  ５μｌのＴＥＭＥＤ（Ｎ、Ｎ、Ｎ’、Ｎ’−テトラメチレンジアミン）
【００８６】
ゲルはいわゆるミニゲルとして、または別な装置による蛋白混合物の分離のための従来型醗酵分析に使用することができる。これらの装置および方法は当業者間では公知である。
【００８７】
サンプルバッファは、還元性物質を含んではならない任意のサンプルバッファにすることができる。プロテアーゼは分離後復元し（２．５％Ｔｒｉｔｏｎ−Ｘ−１００の水溶液中で１５分×２回洗浄し、次に５０ｍＭトリス／ＨＣｌ中、５ｍＭのＣａＣｌ２によりｐＨ７．４に調整下で１５分×２回洗浄する）、最終の洗浄バッファで２４〜４８時間培養する。再自然化したメタロプロテアーゼはその隣接領域のゼラチン基質を分解する。この醗酵図を蛋白色素（クマシー（Ｃｏｏｍａｓｓｉｅ）、ＣＡＳナンバー６１０４−５９−２、シグマアルドリッチ  ヒェミーＧｍｂＨ（Ｓｉｇｍａ−Ａｌｄｒｉｃｈ  Ｃｈｅｍｉｅ  ＧｍｂＨ）、８９５５５  シュタインハイム（Ｓｔｅｉｎｈｅｉｍ）（ドイツ））で着色し、標準手順に従い続いて脱色すれば、非分解ゼラチンがゲル中で均一ブルーを呈する（図５ではグレー／ブラックに描かれている）。蛋白分解活性が存在し、ゼラチンが分解した場所にのみ、透明で明確な帯、いわゆる「侵蝕帯」が見られ印象的である（図５ではグレー／ブラックの背景において白色で描かれている）。典型的模様および蛋白マーカーで求めた分子量領域（図示されていない）を手掛かりに、酵素の種類を特定することができた。ここで説明した方法およびその変法（例えば、Ｈｅｒｒｏｎらの共著「Ｊ  Ｂｉｏｌ  Ｃｈｅｍ」１９８６年、第２６１巻、２８１４〜８ページ）は当業者にはよく知られている。半定量評価を画像分析ソフトウェアＩｍａｇｅＪ（Ｊａｖａ（登録商標）言語による画像処理および分析、ｈｔｔｐ：／／ｒｓｂ．ｉｎｆｏ．ｎｉｈ．ｑｏｖ／ｉｊ／ｉｎｄｅｘ．ｈｔｍｌ、最終アクセス２００７年１１月１９日）を基に、ソフトウェアの手引きどおり帯強度の濃度測定評価によって行った（ｈｔｔｐ：／／ｒｓｂ．ｉｎｆｏ．ｎｉｈ．ｑｏｖ／ｉｊ／ｄｏｃｓ／ｉｎｄｅｘ．ｈｔｍｌ、最終アクセス２００７年１１月１９日）。
【００８８】
この実験により、メタロプロテアーゼがポリアクリレート粒子の様々な成分にその粒径に依存して明確に結合しているのが確認できた。半定量的評価は表２に示されている。
【００８９】
第１レーン（ＷＦ）には２０μｌの希釈された初期創傷滲出物が塗布されている。第２、第３および第４レーンでは結合した創傷滲出物を２５μｌのサンプルバッファ中で加熱により分離させた。ポリアクリレート粒子に残るのは極僅かな部分だけである。そのようにして得た蛋白をゼラチンザイモグラム（Ｇｅｌａｔｉｎｅｚｙｍｏｇｒａｍｍｅ）に塗布し展開させた。第１レーン（創傷滲出物）の帯強度を参照値として１００とした。第２、第３および第４レーンの強度は参照値に対する百分比で表してある。
【００９０】
【表２】
2011507804.tif 000003
【００９１】
レーン２（１２５μｍ未満の粒径を持つポリアクリレート粒子）およびレーン３（１６０〜３００μｍの粒径を持つポリアクリレート粒子）ではＭＭＰ−９帯およびＭＭＰ−２帯については明らかにより強い信号が発せられるのが明瞭に分かる。ポリアクリレート粒子の創傷滲出物による培養後の洗浄過程を通して、強力な結合から出発しなければならない。粒径ｘが１６０＜ｘ＜３００μｍであるポリアクリレート粒子は、粒径ｘが６３０＜ｘ＜９００μｍであるポリアクリレート粒子に比べメタロプロテアーゼＭＭＰ−９の結合に関しては約７倍の作用がある。同一の粒子成分は粒径ｘが６３０＜ｘ＜９００μｍであるポリアクリレート粒子に比べても、メタロプロテアーゼＭＭＰ−２の結合に関しては約４倍の作用がある。
【００９２】
臨床試験では、慢性創傷の治癒効果を伴うマトリックス・メタロプロテアーゼの阻害、が認められた。この試験では、開口性下腿潰瘍（Ｕｌｃｕｓ  ｃｒｕｒｉｓ）を患う３人の代表的患者を、図４で説明した構造を持つ傷当て材で治療した。その場合、これら患者において過剰量のプロテアーゼを抑制し、創傷治癒を誘導するために、粒径ｘが１５０＜ｘ≦３００μｍであるポリアクリレート粒子の成分が４０重量％のものを選択した。ここでは、新たな結合組織の構成を可能にするためには、肉芽組織の形成開始がポイントであり特に注目に値する。包帯の取替は２４時間ごと、または２日ごとに行った。結果を次表にまとめた。
【表３】
2011507804.tif 000004
【００９３】
潰瘍の創傷状態は半定量的に０〜５段階に分けて臨床評価した。創傷サイズは面積測定によった。等級評価は以下のとおりである。
０＝被膜なし。
１＝創傷表面の２０％がフィブリン被膜で覆われていた。
２＝創傷表面の４０％がフィブリン被膜で覆われていた。
３＝創傷表面の６０％がフィブリン被膜で覆われていた。
４＝創傷表面の８０％がフィブリン被膜で覆われていた。
５＝創傷表面の１００％がフィブリン被膜で覆われていた。
【００９４】
肉芽組織も同様に定量測定した。
０＝肉芽組織認められず。
１＝特徴として、創傷表面の２０％に目を引く赤い肉芽組織があった。
２＝特徴として、創傷表面の４０％に目を引く赤い肉芽組織があった。
３＝特徴として、創傷表面の６０％に目を引く赤い肉芽組織があった。
４＝特徴として、創傷表面の８０％に目を引く赤い肉芽組織があった。
５＝特徴として、創傷表面の１００％に目を引く赤い肉芽組織があった。
【００９５】
上記のとおり、慢性創傷の病状の治療によって正常な自然治癒経過に移行させることができた。
【図１】
2011507804.tif 000005
【図２】
2011507804.tif 000006
【図３】
2011507804.tif 000007
【図４】
2011507804.tif 000008
【図５】
2011507804.tif 000009
【国際調査報告】
2011507804.tif 000010
2011507804.tif 000011
2011507804.tif 000012
2011507804.tif 000013
2011507804.tif 000014
2011507804.tif 000015